ОСАЖДЕНИЕ ГЕМАТИТА

1. Гидрометаллургический способ осаждения железа в форме гематита из выщелачивающих растворов, содержащих никель, кобальт и железо, отличающийся тем, что содержит этапы, на которых:
i) предварительно нейтрализуют выщелачивающий раствор добавлением нейтрализующего агента;
ii) окисляют сульфат двухвалентного железа до сульфата трехвалентного железа при помощи барботирования воздуха или кислорода через раствор, который получен на этапе (i) при повышенной температуре;
iii) регулируют свободную кислоту и рН раствора, который получен на этапе (ii) до уровней, подходящих для осаждения гематита;
iv) добавляют затравку гематита в раствор, который получен на этапе (iii) и поддерживают раствор при этих условиях на протяжении времени выдерживания так, что достигают практически полного преобразования сульфата трехвалентного железа в осадок гематита;
v) фильтруют или сгущают раствор этапа (iv) для удаления осадка гематита;
vi) рециркулируют часть гематита этапа (v) на этап (iv) как затравку гематита; и
vii) восстанавливают никель и кобальт из раствора фильтрата.
2. Способ по п.1, отличающийся тем, что окисление сульфата двухвалентного железа до сульфата трехвалентного железа на этапе (ii) проводят при температуре в диапазоне приблизительно 60-150°С.
3. Способ по п.1, отличающийся тем, что концентрация свободной кислоты является ниже 10 г/л.
4. Способ по п.1, отличающийся тем, что рН раствора, который получен на этапе (ii), поддерживают приблизительно ниже значения 2,5.
5. Способ по п.1, отличающийся тем, что раствор этапа (iv) поддерживают приблизительно при 60-150°С.
6. Способ по п.1, отличающийся тем, что концентрация затравки предпочтительно находится в диапазоне приблизительно 5 г/л и 100 г/л.
7. Способ по п.1, отличающийся тем, что кислород барботируют в раствор этапа (iv) на протяжении осаждения гематита.
8. Способ по п.1, отличающийся тем, что нейтрализующий агент содержит любой один или более калькрет, известняк или известь.
9. Гидрометаллургический способ осаждения железа в форме гематита из выщелачивающих растворов, содержащих никель, кобальт и железо, главным образом, как описано выше, ссылаясь на фиг.1.